Patent PL-176218-B1 (PL)
Inventor: KRAUSE FRANK
IPC: C09K23/52
Filed: 1993-06-26
Abstract: 1 . Sposób wytwarzania kopolimerów szczepionych z mono-, di-i oligosacharydów, ich produktów reakcji, ich pochodnych lub ich m ieszanin i monoetylenowo-nienasyconych monomerów w roztworze lub zawiesinie, w temperaturze do 200°C, w obecnosci rodnikowych inicjatorów polimeryzacji, znamienny tym, ze reakcji szczepienia poddaje sie mieszanine zlozona z 5-60% wagowych mono-, di-i oligosacharydów, ich produktów reakcji i ich pochodnych albo ich mieszanin i 95-40% wagowych mieszaniny monomerów zlozonej z A/ 45-96% wagowych co najmniej jednego monoetylenowo nienasyconego kwasu C3-C1 0 -monokarboksylowego albo jego soli z jednowartosciowymi kationami, B/ 4-55% wagowych co najmniej jednego monoetylenowo nienasyconego monomeru zawierajacego grupy kwasu sulfonowego, monoetylenowo nienasyconego estru kwasu siarkowego i/lub kwasu winylofosfor owego i/lub ich soli z jednowartosciowymi kationami, C/ 0-30% wagowych co najmniej jednego rozpuszczalnego w wodzie monoetylenowo nienasyconego zwiazku, który jest modyfikowany za pomoca 2-50 moli tlenku alkilenu na mol zwiazku, D/ 0-45% wagowych co najmniej jednego dalszego rozpuszczalnego w wodzie monomeru dajacego sie rodnikowo polimeryzowac, E/ 0-30% wagowych innych, w wodzie slabo rozpuszczalnych wzglednie nierozpuszczalnych, dajacych sie rodnikowo polimeryzowac monomerów, przy czym suma A do E wynosi 100%, a skladniki mieszaniny zlozonej z komponentów sacharydowych i monoetylenowo nienasyconych monomerów wprowadza sie do polimeryzacji albo lacznie albo tylko w czesci i reszte dawkuje albo dawkuje wszystkie skladniki 7 Sposób wytwarzania dyspersji pigmentów i barwników, zwlaszcza jako srodków pomocniczych w procesie wytwarzania papieru, jak równiez farb i lakierów, znamienny tym, ze do pigmentów i barwników dodaje sie srodek dyspergujacy w postaci wodnego alkalicznego roztworu kopolimerów szczepionych w ilosci 0,5 do 3 g/l, przy czym kopolimery szczepione z di-i oligosacharydów, ich produktów reakcji, ich pochodnych lub ich mieszanin i monoetylenowo-nienasyconych monomerów wytwarzane sa w roztworze lub zawiesinie, w temperaturze do 200°C, w obecnosci rodnikowych inicjatorów polimeryzacji, w reakcji szczepienia mieszaniny zlozonej z 5-60% wagowych mono-, di- oligosacharydów, ich produktów reakcji i ich pochodnych albo ich mieszanin i 95-40% wagowych mieszaniny monomerów zlozonej z A/ 45-96% wagowych co najmniej jednego monoetylenowo nienasyconego kwasu C3-C10-monokarboksylowego albo jego soli z jednowartosciowymi kanonami, B/ 4-55% wagowych co najmniej jednego monoetylenowo nienasyconego monomeru zawierajacego grupy kwasu sulfonowego, monoetylenowo nienasyconego estru kwasu siarkowego i/lub kwasu winylofosfonowego i/lub ich soli z jednowartosciowymi kationami, C / 0-30% wagowych co najmniej jednego rozpuszczalnego w wodzie monoetylenowo nienasyconego zwiazku, który jest modyfikowany za pomoca 2-50 moli tlenku alkilenu na mol zwiazku, D/ 0-45% wagowych co najmniej jednego dalszego rozpuszczalnego w wodzie monomeru dajacego sie rodnikowo polimeryzowac, E/ 0-30% wagowych innych, w wodzie slabo rozpuszczalnych wzglednie nierozpuszczalnych, dajacych sie rodnikowo polimeryzowac monomerów, przy czym suma A do E wynosi 100%, a skladniki mieszaniny zlozonej z komponentów sacharydowych i monoetylenowo nienasyconych monomerów wprowadza sie do polimeryzacji albo lacznie albo tylko w czesci i reszte dawkuje albo dawkuje wszystkie skladniki. PL PL PL PL PL PL PL PL PL PL